(57)【要約】【課題】コグドＶベルトのコグ表面に帆布を積層した伝動ベルトの製造方法であって、詳しくは接着性に劣るエチレン・α−オレフィンゴム製のベルトの製造工程において作業性を改善した伝動ベルトの製造方法を提供する。【解決手段】コグドＶベルト１の製造方法において、帯状の凹凸部を交互に形成したコグＣ形状を有するモールドＭの表面に、ベルト周長方向の糸として伸縮性を有する糸を用いた筒状帆布５を被せてからエチレン・α−オレフィンゴムからなるゴムシート２を積層し、加熱加圧することによってモールドＭのコグＣ形状に沿わせて形付けするとともに加硫を行い、次いで心体をスパイラル状に巻きつけて、背面用の未加硫ゴムシートと少なくとも１枚の上布とを巻きつけて、これを外周面より加圧加熱して広幅の加硫コグ付ベルトスリーブを形成し、このスリーブを円周方向に沿って所定幅にカットすることを特徴とする。【選択図】図５
2009051204.tif 000002
【特許請求の範囲】
【請求項１】
心体の下部にコグ部を有する圧縮ゴム層を、心体の上部には背面ゴム層を有するコグドＶベルトの製造方法において、帯状の凹凸部を交互に形成したコグ形状を有するモールドの表面に、ベルト周長方向の糸として伸縮性を有する糸を用いた筒状帆布を被せてからエチレン・α−オレフィンゴムからなる未加硫ゴムシートを積層し、加熱加圧することによってモールドのコグ形状に沿わせて形付けするとともに加硫を行い、次いで心体をスパイラル状に巻きつけて、背面用の未加硫ゴムシートと少なくとも１枚の上布とを巻きつけて、これを外周面より加圧加熱して広幅の加硫コグ付ベルトスリーブを形成し、このスリーブを円周方向に沿って所定幅にカットすることを特徴とするコグドＶベルトの製造方法。
【請求項２】
筒状帆布の筒径はモールドの外径よりも小さく設定した請求項１記載のコグドＶベルトの製造方法。
【請求項３】
筒状帆布は、帆布の端部同士を熱融着することによって筒状としたものである請求項１〜２のいずれかに記載のコグドＶベルトの製造方法。
【請求項４】
筒状帆布には、予めＲＦＬ処理を施してなる請求項１〜３のいずれかに記載のコグドＶベルトの製造方法。
【請求項５】
心体の下部にコグ部を有する圧縮ゴム層を、心体の上部には背面ゴム層を有するコグドＶベルトにおいて、帯状の凹凸部を交互に形成したコグ形状を有するモールドの表面に、ベルト周長方向の糸として伸縮性を有する糸を用いた筒状帆布を被せてからエチレン・α−オレフィンゴムからなる未加硫ゴムシートを積層し、加熱加圧することによってモールドのコグ形状に沿わせて形付けするとともに加硫を行い、次いで心体をスパイラル状に巻きつけて、背面用の未加硫ゴムシートと少なくとも１枚の上布とを巻きつけて、これを外周面より加圧加熱して広幅の加硫コグ付ベルトスリーブを形成し、このスリーブを円周方向に沿って所定幅にカットすることによって得られることを特徴とするコグドＶベルト。
【請求項６】
筒状帆布には、予めＲＦＬ処理を施してなる請求項５のいずれかに記載のコグドＶベルト。
【発明の詳細な説明】
【技術分野】
【０００１】
本発明は、コグドＶベルトのコグ表面に帆布を積層した伝動ベルトの製造方法にかかわり、詳しくは接着性に劣るエチレン・α−オレフィンゴム製のベルトの製造工程において作業性を改善したコグドＶベルト及びその製造方法に関する。
【背景技術】
【０００２】
コグドＶベルトは、屈曲性に飛んでいるためにベルト走行中の発熱が少なく、寿命の長いベルトとすることができると共に、小径プーリでの使用が可能であり、コンパクトな設計に対応できるなどの多くの利点があり、ＣＶＴに組み込まれる変速ベルト用途としてよく用いられている。
【０００３】
コグドＶベルトを構成するゴム素材として従来からよく用いられているゴムとしては、スチレン・ブタジエン・ゴム、クロロプレンゴム、ニトリルゴム、水素化ニトリルゴムなどが挙げられるが、近年、ＣＶＴのコンパクト化や低コスト化に伴ってベルトを使用する雰囲気温度が高くなっており、スチレン・ブタジエン・ゴムやクロロプレンゴムといったゴムでは耐久性に問題がある。ニトリルゴムや水素化ニトリルゴムは耐熱性に優れているが、コスト的に不利であり、低コスト化の方向に合わないという問題がある。
【０００４】
そこで、エチレン・α−オレフィンゴムを使用したベルトが開発されている。エチレン・α−オレフィンゴムであれば耐熱性に優れていると共にコスト的にも有利であり、両方の要求を満たすベルトを得ることができる。
【０００５】
特許文献１では、コグドＶベルトの本体を構成するゴム組成物としてエチレン・αーオレフィンゴムを主成分としてゴム組成物が用いられており、それにより伝動ベルトの耐熱性、耐寒性、耐摩耗性を向上させることが開示されている。
【０００６】
特許文献２にはコグを有するＶベルトであるが、ベルト背面の上帆布としてベルトの屈曲性を阻害することのないウーリー加工糸を使用しており、ベルト背面を保護するとともに屈曲性に優れたベルトを提供する技術が開示されている。
【０００７】
特許文献３および特許文献４には同様のコグを有するＶベルトの圧縮ゴム層の底面に積層するカバー帆布としてベルト長手方向の緯糸にウーリー加工糸あるいはウレタン弾性糸からなる伸縮糸を含んだ糸を用いたカバー帆布を用いる技術が開示されている。
【０００８】
【特許文献１】特開２００７−９９６６号公報
【特許文献２】特開平８−３０３５２９号公報
【特許文献３】特開昭５９−１５００４０号公報
【特許文献４】実開平５−５９００９号公報
【発明の開示】
【発明が解決しようとする課題】
【０００９】
しかし、ＥＰＤＭを代表とするエチレン・αーオレフィンゴムは粘着性が低く接着性も悪いことから、ベルト製造時における作業性に難点があった。例えば、モールドに帆布を巻きつけて仮固定する工程があるが、クロロプレンゴムを使用する場合は下布にクロロプレンゴムをフリクションすることによって、粘着性を発現し、その粘着性によってモールドに巻きつけた下布を仮固定して作業を行うことができる。また、帆布にゴムをフリクションすることによって帆布の重ね合わせ接合した部分の接合力を上げることができる。
【００１０】
しかし、エチレン・α−オレフィンゴムの場合は帆布にフリクションしても粘着性が不足していて、モールドに帆布を巻きつけた場合の帆布の仮固定が十分に行えず、作業性が非常に悪いという欠点があった。低コスト化に方向からすれば、接着性を向上させるとは言えず、作業性の面で優れているといえないフリクションの工程を省いて、他の方法を提案することが求められていた。
【００１１】
また、このようなコグドＶベルトにおいては、プーリの幅をベルト幅以上に広げてベルトをプーリの溝底に落としこむことで動力の伝達を一次的に中断するベルトクラッチとして用いられることがあるが、ベルト底面に使用する帆布にゴムをフリクションしたものを使用していると、ベルトを落とし込んだときにベルト底面の下布が回転しているプーリの軸と接触し下布に付着させたゴムがゴム屑となって発生し周囲に飛散するといった問題があった。よって、そのような面からも帆布にゴムを付着させないでベルトを製造できる方法で、フリクションしていない帆布を使用したコグドＶベルトを得ることが求められていた。
【００１２】
特許文献２には、コグドＶベルトの背面に積層するカバー帆布としてウーリー加工糸を用いた帆布を適用することが記載されているが、背面のカバー帆布であり、ベルトの屈曲性を改善しようとするものである。
【００１３】
特許文献３および特許文献４には、コグドＶベルトにおいてコグを形成している圧縮ゴム層の底面にウーリー加工糸をベルト長手方向に用いた帆布が用いられたベルトが開示されているが、これはカバー帆布の耐亀裂性そして耐久性を改善しようとしたものであって、特許文献２、特許文献３、特許文献４ともにベルトの製造時の作業効率を改善しようというものではない。
【００１４】
そこで、本発明ではエチレン・α−オレフィンゴムを使用したコグドＶベルトの製造時において、作業性を改善し効率のよい製造を行うことができると共に帆布の接合力にも優れたコグドＶベルトの製造方法を提供する。
【課題を解決するための手段】
【００１５】
上記のような目的を達成するために本発明の請求項１では、心体の下部にコグ部を有する圧縮ゴム層を、心体の上部には背面ゴム層を有するコグドＶベルトの製造方法において、帯状の凹凸部を交互に形成したコグ形状を有するモールドの表面に、ベルト周長方向の糸として伸縮性を有する糸を用いた筒状帆布を被せてからエチレン・α−オレフィンゴムからなる未加硫ゴムシートを積層し、加熱加圧することによってモールドのコグ形状に沿わせて形付けするとともに加硫を行い、次いで心体をスパイラル状に巻きつけて、背面用の未加硫ゴムシートと少なくとも１枚の上布とを巻きつけて、これを外周面より加圧加熱して広幅の加硫コグ付ベルトスリーブを形成し、このスリーブを円周方向に沿って所定幅にカットすることを特徴とする。
【００１６】
請求項２では、筒状帆布の筒径はモールドの外径よりも小さく設定した請求項１記載のコグドＶベルトの製造方法としている。
【００１７】
請求項３では、筒状帆布は、帆布の端部同士を熱融着することによって筒状としたものである請求項１〜２記載のコグドＶベルトの製造方法としている。
【００１８】
請求項４では、筒状帆布には、予めＲＦＬ処理を施してなる請求項１〜３記載のコグドＶベルトの製造方法としている。
【００１９】
請求項５では、心体の下部にコグ部を有する圧縮ゴム層を、心体の上部には背面ゴム層を有するコグドＶベルトにおいて、帯状の凹凸部を交互に形成したコグ形状を有するモールドの表面に、ベルト周長方向の糸として伸縮性を有する糸を用いた筒状帆布を被せてからエチレン・α−オレフィンゴムからなる未加硫ゴムシートを積層し、加熱加圧することによってモールドのコグ形状に沿わせて形付けするとともに加硫を行い、次いで心体をスパイラル状に巻きつけて、背面用の未加硫ゴムシートと少なくとも１枚の上布とを巻きつけて、これを外周面より加圧加熱して広幅の加硫コグ付ベルトスリーブを形成し、このスリーブを円周方向に沿って所定幅にカットすることによって得られることを特徴とする。
【００２０】
請求項６では、筒状帆布には、予めＲＦＬ処理を施してなる請求項５記載のコグドＶベルトとしている。
【発明の効果】
【００２１】
請求項１によると、ベルト周長方向の糸に伸縮性を有する糸を使用した伸縮性を有する予め筒状にした帆布を用いてモールドに被せて用いているので、仮固定をする必要がなく、粘着性に乏しいＥＰＤＭからなるベルトの製造においても作業性に優れており、効率よくベルトの製造を行うことができる。
【００２２】
請求項２においては、筒状帆布の筒径はモールドの外径よりも小さくしており、モールドに被せたときに簡単に抜け落ちることがなくなるので、より作業性をよいものとすることができる。
【００２３】
請求項３では、筒状帆布の端部同士は熱融着をすることとしており、帆布の接合強度は十分に大きなものとなるので剥離してしまうといった心配もなく故障の少ないベルトを製造することができる。
【００２４】
請求項４では、筒状帆布の予めＲＦＬ処理を行っており、帆布と圧縮ゴム層を構成するエチレン・α−オレフィンゴムシートとの接着も良好なものを得ることができる。
【００２５】
請求項５によると、ベルトの下面に積層する帆布である下布はフリクションによりゴムを付着させる必要がないので、得られたコグドＶベルトを使用したシステムでベルトの下布をプーリの軸に接触させてもゴム屑が発生し周囲に飛散することがない。
【００２６】
請求項６によると帆布には予めＲＦＬ処理を行っているので、帆布と圧縮ゴム層を構成するエチレン・α−オレフィンゴムシートとの接着は良好なものを得ることができる。
【発明を実施するための最良の形態】
【００２７】
図１および図２に示すのは、本発明の製造方法にて製造されるコグドＶベルトの一例を示す斜視図である。コグドＶベルト１は、エチレン・α−オレフィンゴムを主成分とするゴム組成物からなる圧縮ゴム層２と伸張ゴム層３およびゴム層中に埋設された心体４とで構成される。また、圧縮ゴム層２の下表面には少なくとも１層の下布５が積層されており、伸張ゴム層３の上表面にはやはり少なくとも１層の上布６が積層されている。圧縮ゴム層２の底面には、ベルト周長方向に所定ピッチでコグ部７が形成されている。
【００２８】
本発明の特徴部分となるのは、コグドＶベルト１の少なくとも下面に積層する下布５において、ベルト周長方向に配置する緯糸８として伸縮性を有する糸を用いており、ベルト１の製造工程において作業性に優れており効率よくベルトの製造ができるという点にある。
【００２９】
下布５、上布６をベルトに積層しているが、少なくとも下布５に用いる帆布は、図３に示すようにベルト長手方向に配置する緯糸として伸縮糸を使用している。そうすることによって帆布はベルト長手方向には伸縮性を有するものとなる。そして、ベルトの成形に用いるモールドの外径よりも小さくした筒状帆布とすることで、いったん帆布を伸ばしておいてモールドに被せると伸縮性でモールドに筒状帆布を仮固定することができる。伸縮性を有する糸の例としてはウーリー加工を施したナイロンの糸やウレタン弾性糸などを挙げることができる。
【００３０】
ベルト幅方向の縦糸には、通常の伸縮性を有しない糸を用いることができ、その例としてはポリアミド、ポリエステル、ポリエチレン、ポリウレタン、ポリスチレン、ポリフロロエチレン、ポリアクリル、ポリビニルアルコール、芳香族ポリエステル、アラミドなどの紡績糸、フィラメント糸を挙げることができる。
【００３１】
上布６は、下布５と同様にベルト長手方向に伸縮性を有する糸を配置した帆布を用いてもよく、そうすることでできあがったベルトの屈曲性を向上させることができ、亀裂などの故障の少ないベルトとすることができる。
【００３２】
以下、本ベルトの製造方法について詳述する。ベルト長手方向に配置する緯糸８に伸縮性を有する糸を用いた下布となる帆布５をレゾルシン・フォルマリン・ラテックス処理液にディップして接着成分を付着させて乾燥させる。次いで、ＲＦＬ処理した帆布を熱融着などの手段で端部同士を接合して筒状にする。図４のような円周方向の所定ピッチでコグを有するモールドＭを準備し、前記筒状にした帆布５を図５に示すようにモールドＭに被せる。その時、筒状体にした帆布５の円周方向に前記の伸縮性の糸が来るように緯糸に直角方向に接合し筒状にする。この筒状体の筒形はベルトの成形に用いるコグ形状を有するモールドの外径よりも小さく設定されており、帆布の伸縮性を利用してモールドに被せて仮固定することができるようになっている。
【００３３】
下布となる帆布５をモールドＭに被せた後に、図６に示すように圧縮ゴム層２となるゴムシートを巻きつけてその上からジャケット（図示しない）を装着し、加熱・加圧してゴムシートを流動させ帆布とともにモールドＭの溝内に流入させてコグ部７形状を予成形する（図７）。
【００３４】
ジャケットを取り外して、次に心体４となるロープを予成形したゴムシート上にスパイラルに巻きつけて、さらに伸張ゴム層３となるゴムシートと上布６となる帆布を巻きつける。そして、再度ジャケット（図示しない）を装着して加熱・加圧してゴムを加硫し、全部材を一体化してベルトスリーブＳとする（図８）。
【００３５】
できあがったベルトスリーブＳを例えば図９に示すように幅カットしてベルト１本の幅にするとともに側面にＶ形状を形成するように幅カットしてコグドＶベルト１が得られる。
【００３６】
以上の製造過程において、最初のモールドＭに下布５となる帆布を被せる工程で、帆布にゴムをフリクションなどの方法で付着させてそのゴムの粘着により巻きつけた帆布を仮固定する従来の方法では、本発明のようなエチレン・α−オレフィンゴムを用いている場合、粘着性が不足して作業効率が低下していたところを、本発明のように伸縮性を有する糸をベルト長手方向である周方向に使用した筒状帆布５をモールドＭに被せて、その伸縮性を利用してモールドＭに仮固定するといった方法を採ることによって作業性が大幅に改善されて、粘着性が乏しいエチレン・α−オレフィンゴムにおいても効率のよい製造を行うことができる。
【００３７】
更には、下布５にフリクション等の方法でゴムを付着させる必要がないので、ＲＦＬ処理のみの下布を有するベルトを得ることができる。そのようなベルトであれば、ベルトを使った変速システムで、プーリ幅をベルトの幅以上に広げてベルトをプーリの溝底に落とし込み、一時的に動力伝達を中断するベルトクラッチとして使用する場合に、ベルトの下布５が回転しているプーリの軸に接触したとしても、ゴム屑を発生させることがない。
【００３８】
また、帆布５、６にはＲＦＬ処理を施しているので圧縮ゴム層２との接着力も十分に得ることができ、屈曲性に優れるとともに帆布の亀裂や剥がれといった故障の少ないコグドＶベルト１を提供することができる。
【００３９】
ここで使用するＲＦＬ液は、レゾルシンとホルマリンの初期縮合物とゴムラテックスとを混合したものであり、この場合レゾルシンとホルマリンのモル比は１：０．５〜１：３にすることが接着力を高める上で好適である。また、レゾルシンとホルマリンの初期縮合物は、これをラテックスのゴム分１００重量部に対してその樹脂分が１０〜１００重量部になるようにラテックスと混合した上、全固形分濃度が５〜４０％濃度になるように調節されることが望ましい。前記ゴムラテックスとしては、スチレン−ブタジエン−ビニルピリジン三元共重合体、クロロスルフォン化ポリエチレン、水素化ニトリルゴム、エピクロルヒドリン、天然ゴム、ＳＢＲ、クロロプレンゴム、オレフィン−ビニルエステル共重合体等のラテックスを例示することができる。
【００４０】
更に、上記ＲＦＬ液には加硫促進剤や加硫剤を添加してもよく、加硫剤としては、硫黄、金属酸化物（酸化亜鉛、酸化マグネシウム、酸化鉛）、有機過酸化物等がある。上記加硫剤と併用される加硫促進剤は、例えば含硫黄加硫促進剤があり、具体的には２−メルカプトベンゾチアゾール（Ｍ）やその塩類（例えば、亜鉛塩、ナトリウム塩、シクロヘキシルアミン塩等）ジベンゾチアジルジスルフィド（ＤＭ）等のチアゾール類、Ｎ−シクロヘキシル−２−ベンゾチアジルスルフェンアミド（ＣＺ）等のスルフェンアミド類、テトラメチルチウラムモノスルフィド（ＴＳ）、テトラメチルチウラムジスルフィド（ＴＴ）、ジペンタメチレンチウラムテトラスルフィド（ＴＲＡ）等のチウラム類、ジ−ｎ−ブチルジチオカルバミン酸ナトリウム（ＴＰ）、ジメチルジチオカルバミン酸亜鉛（ＰＺ）ジエチルジメチルジチオカルバミン酸亜鉛（ＥＺ）等のジチオカルバミン酸塩類等がある。
【００４１】
また、ベルトを構成するエチレン・α-オレフィンゴムとしては、エチレン・プロピレンゴム（ＥＰＲ）やエチレン・プロピレン・ジエンモノマー（ＥＰＤＭ）などを挙げることができる。ジエンモノマーの例としては、ジシクロペンタジエン、メチレンノルボルネン、エチリデンノルボルネン、１，４−ヘキサジエン、シクロオクタジエンなどが挙げられる。
【００４２】
ベルト中に埋設している心体４は、例えばポリエチレンテレフタレート（ＰＥＴ）繊維、ポリエチレンナフタレート（ＰＥＮ）繊維、ポリトリメチレンテレフタレート（ＰＴＴ）繊維、ポリブチレンテレフタレート（ＰＢＴ）繊維、ポリパラフェニレンベンゾビスオキサゾール（ＰＢＯ）繊維、ポリアミド繊維、ガラス繊維、またはアラミド繊維などから構成される撚糸コードが使用できる。
【００４３】
上記ゴムの架橋には、硫黄や有機過酸化物が使用される。有機過酸化物としては、具体的には、例えばジクミルパーオキサイド、ジ−ｔ−ブチルパーオキサイド、ｔ−ブチルクミルパーオキサイド、ベンゾイルパーオキサイド、１，３−ビス（ｔ−ブチルパーオキシイソプロピル）ベンゼン、２，５−ジメチル−２，５−ジ（ｔ−ブチルパーオキシ）ヘキシン−３、２，５−ジメチル−２，５−（ベンゾイルパーオキシ）ヘキサン、２，５−ジメチル−２，５−モノ（ｔ−ブチルパーオキシ）ヘキサン等を挙げることができる。この有機過酸化物は、単独もしくは混合物として、ゴム１００重量部に対して０．５〜８重量部の範囲で好ましく使用される。
【００４４】
また公知のゴム配合剤を所望に応じて配合できる。具体的には、カーボンブラック、シリカのような増強剤、炭酸カルシウム、タルクのような充填剤、可塑剤、老化防止剤、加工助剤、粘着剤、加硫促進剤、短繊維等を使用することができる。尚、カーボンブラックはゴム１００重量部に対して２０〜７０重量部配合することが望ましい。
【００４５】
また短繊維の繊維素材としては、ＰＢＯ短繊維、アラミド繊維、ポリアミド繊維、ポリエステル繊維、綿等の短繊維を挙げることができる。繊維長は繊維種によって異なるが、１〜２０ｍｍの短繊維が適当であり、具体的には、ＰＢＯ短繊維では１〜２０ｍｍ、アラミド繊維では２〜６ｍｍ、ポリアミド繊維、ポリエステル繊維、綿では５〜１０ｍｍのものを使用することができる。配合量としては、ゴム１００重量部に対して短繊維が５〜５０重量部とすることが望ましい。尚、接着ゴム層２は、心線との接着性などを考慮すると繊維を含有しないほうが好ましい。
【００４６】
また、以上で説明した例では、圧縮ゴム層と伸張ゴム層の境界に心体を配置しているが、両ゴム層の間に別途接着ゴム層を配置してその中に心体を埋設するような構成をとることも可能である。
【産業上の利用可能性】
【００４７】
自動２輪車やスノーモービルの変速ベルトなどに用いられるゴム製のコグドＶベルトおよびそれを製造する方法として利用することができる。
【図面の簡単な説明】
【００４８】
【図１】本発明方法で製造されるコグドＶベルトの要部断面斜視図である。
【図２】コグドＶベルトの側面図である。
【図３】本発明方法に用いる帆布の平面図である。
【図４】本発明に用いるモールドの平面図である。
【図５】モールドに帆布を被せたところの平面図である。
【図６】帆布の上にゴムシートを巻きつけたところの平面図である。
【図７】コグを予成形したところの平面図である。
【図８】ベルトスリーブを成形したところの要部平面図である。
【符号の説明】
【００４９】
１    コグドＶベルト
２    圧縮ゴム層
３    伸張ゴム層
４    心体
５    下布
６    上布
７    コグ部
Ｍ    モールド
Ｃ    コグ
Ｓ    スリーブ
【図１】
2009051204.tif 000003
【図２】
2009051204.tif 000004
【図３】
2009051204.tif 000005
【図４】
2009051204.tif 000006
【図５】
2009051204.tif 000007
【図６】
2009051204.tif 000008
【図７】
2009051204.tif 000009
【図８】
2009051204.tif 000010